100 g 의 Ni 0 . 95 Al 0 . 05 ( OH ) 2 와 41 . 8 g 의 Li 2 CO 3 , 0 . 45 g 의 NaOH 를 약 15 분 기계 적 으로 혼합 한다 . 혼합 된 분말 을 880 oC 8 시간 및 700 oC 20 시간 열처리 하 여 양극 활물질 을 얻 었 다 . 얻 어 진 양극 활물질 의 구체 적 인 조성 은 표 1 에서 확인 할 수 있 다 .